(57)【要約】【課題】  記録特性に優れ、かつ記録特性に優れ、かつ比較的厚い光情報記録層を有する光記録媒体およびその製造方法の提供。【解決手段】  基板と、前記基板上に貼り合わされた光情報記録層とを有し、前記光情報記録層は、前記基板の側から光記録層、厚さが１０〜２００μｍの透明支持体層の順で交互に形成された複数層で構成されていることを特徴とする光記録媒体およびその製造方法。【選択図】      図１
2005283618.tif 000002
【特許請求の範囲】
【請求項１】
基板と、前記基板上に貼り合わされた光情報記録層とを有し、前記光情報記録層は、前記基板の側から光記録層、厚さが１０〜２００μｍの透明支持体層の順で交互に形成された複数層で構成されていることを特徴とする光記録媒体。
【請求項２】
前記基板と、前記光情報記録層とが、熱圧着によって貼り合わせられていることを特徴とする請求項１に記載の光記録媒体。
【請求項３】
前記基板と、前記光情報記録層とが、接着剤層を介して貼り合わせられていることを特徴とする請求項１に記載の光記録媒体。
【請求項４】
前記光情報記録層は、前記基板と接する光記録層が含有する接着成分によって基板に貼り合わせられていることを特徴とする請求項１に記載の光記録媒体。
【請求項５】
前記基板と前記光情報記録層との界面に、反射層を有することを特徴とする請求項１ないし請求項４のいずれか１項に記載の光記録媒体。
【請求項６】
前記基板は、前記光記録層と接する面に、サーボ信号記録領域が形成されていることを特徴とする請求項１ないし請求項５のいずれか１項に記載の光記録媒体。
【請求項７】
１０〜２００μｍの透明支持体の片面に、光記録材料を塗布して光記録層を形成して光記録体を得る工程と、前記透明支持体と前記光記録層とが交互に配設されるように、複数の前記光記録体を貼り合わせて光情報記録体を形成する工程と、前記光情報記録体を所定の形状に成形する工程と、成形された光情報記録体を、光記録層が基板と接するように基板に貼り合わせる工程とを含むことを特徴とする光記録媒体の製造方法。
【発明の詳細な説明】
【技術分野】
【０００１】
本発明は、光記録媒体およびその製造方法に関し、特に、多層光メモリ、ホログラムメモリ等の３次元光記録に用いられる、比較的厚い光情報記録層を有する光記録媒体およびその製造方法に関する。
【背景技術】
【０００２】
多層光メモリおよびホログラフィックメモリ等の光記録媒体において、情報の記録は媒体の面内方向だけでなく深さ方向にも行われる。すなわち、媒体に設けられた情報記録領域の表面と、情報記録領域の深さ方向（媒体の厚さ方向）とを利用して３次元的に信号を記録することによって、高密度かつ大容量の情報記録が可能となる。例えば、ホログラフィックメモリでは、記録媒体の厚さ方向を利用して、３次元的に干渉縞を書き込むことによって大容量の情報記録を可能とした体積多重記録方式のホログラム光記録媒体が開発されている。また、分子が２つの光子を同時に吸収して励起される非共鳴吸収過程を利用して、深さ方向にも信号を記録することにより大容量の３次元情報記録が可能となる光記録媒体も知られている。
【０００３】
しかし、これらの光記録媒体の製造においては、均一でかつ比較的厚い光情報記録層を形成することが難しい。従来、円盤状の記録媒体に情報記録層を形成する方法として汎用されているスピンコート法によれば、１０μｍ未満の薄い層が均一に形成される。しかし、スピンコート法では、１００μｍ以上の厚い情報記録層を均一に形成することは困難である。例えば、基板表面に光記録材料を厚く塗布するために、基板を低速で回転させると、基板上に形成される光記録材料からなる塗膜は、エッジ部分が厚くなってしまい、均一な厚さの情報記録層を形成することが困難となる。また、光記録材料を含む塗布液の粘度を調整する方法も考えられるが、媒体の特性への影響を考えると、難しい場合が多い。
【０００４】
また、フレキシブルディスクの作成のように、比較的厚い支持体に記録材料を塗布した後、ディスク状に打ち抜いて媒体を作成する方法もある。しかし、この方法では、塗布スピードを遅くしても支持体の上に記録材料を１００μｍ以上の厚さに塗布することは難しい。
【０００５】
そこで、比較的厚い情報記録層を有する光記録媒体を作成するために、特許文献１には、２枚の透明基板をスペーサを介して貼り合わせ、２枚の透明基板の間に形成される空間に光記録材料として光硬化性または熱硬化性の樹脂を注入して硬化させて情報記録層を形成する方法が提案されている。しかし、この方法は、情報記録層を形成するために光硬化性または熱硬化性の樹脂を溶媒に溶解して２枚の透明基板の間の空間に注入した後、２枚の透明基板の間から溶媒を除去することが困難である。また、２つの透明基板の間の空間に注入される光硬化性または熱硬化性の樹脂材料の粘度が高い場合は、その樹脂材料の注入が困難であることが予想され、また、２枚の透明基板の間隔を均一にすることも難しく、コストもかかることから、現実的ではない。
【０００６】
さらに、非特許文献１には、記録層と非記録層を交互に積層した記録媒体が提案されている。しかし、この記録媒体では、記録層と非記録層とが、共に１０μｍ以下と薄く、厚い記録層を得るためには、何層も積層をしなくてはならず、各層を均一な膜厚で積層して１００μｍ以上の厚さにすることは技術的に困難である、という問題がある。
【０００７】
また、特許文献２には、光感応性材料からなる光記録層を、光透過性材料からなる非記録層を介して２層以上積層した光記録媒体が提案されている。この光記録媒体は、基板上に光透過性材料をスピンコートして記録層を形成した後に、その記録層の上に光透過性材料からなる支持体を熱圧着して非記録層を形成し、さらにその非記録層の上に、スピンコートによる記録層の形成、および熱圧着による非記録層の形成を順次行って製造される。しかし、記録層を形成した後に、支持体を熱圧着する工程を何度も繰返すため、コストがかかり、また、熱圧着工程において、各非記録層ごとに位置ずれを起こし、積層された記録層と非記録層のエッジがずれてしまい、エッジのずれがスピンコートによる記録層の形成に悪影響を与えるなどの問題がある。
【特許文献１】特開２００１−００５３６８号公報（請求項１、請求項２、図１）
【特許文献２】特開２０００−１０５５２９号公報（請求項１、段落［００３０］、図３）
【非特許文献１】川田善正、Optronics, No.11, 138-142,2001
【発明の開示】
【発明が解決しようとする課題】
【０００８】
そこで、本発明は、記録特性に優れ、かつ比較的厚い光情報記録層を有する光記録媒体およびその製造方法を提供することを目的とする。
【課題を解決するための手段】
【０００９】
前記課題を解決するため、本発明の光記録媒体は、基板と、前記基板上に貼り合わされた光情報記録層とを有し、前記光情報記録層は、前記基板の側から光記録層、厚さが１０〜２００μｍの透明支持体層の順で交互に形成された複数層で構成されていることを特徴とする。
【００１０】
この光記録媒体では、２層以上の光記録層を有する光情報記録層は、光記録層の合計の厚さが比較的厚いことによって、記録特性に優れるとともに、大容量の記録密度が可能となる。
【００１１】
また、本発明の光記録媒体を製造する方法は、１０〜２００μｍの透明支持体の片面に、光記録材料を塗布して光記録層を形成して光記録体を得る工程と、前記透明支持体と前記光情報記録層とが交互に配設されるように、複数の前記光記録体を積層して光情報記録体を形成する工程と、前記光情報記録体を所定の形状に成形する工程と、成形された光情報記録体を、光記録層が基板と接するように基板に貼り合せる工程とを含むことを特徴とする。
【００１２】
この方法において、前記の複数の光記録層を積層して、透明支持体と基板の間に合計厚さが１５０μｍ以上の光情報記録層を有する光記録媒体を製造することができる。
【００１３】
本発明において、「光記録媒体」とは、光によって情報信号を光情報記録層に記録し、その記録された情報信号を読出しすることができる記録媒体を言う。例えば、ホログラフィ、２光子吸収等の物理的、化学的機構によって光情報を記録し、かつその記録された情報を読み取ることが可能な記録媒体を言う。
【発明の効果】
【００１４】
本発明の光記録媒体は、光情報記録層が、比較的薄く気泡が少ない光記録層を複数層積層して構成されるため、光記録特性に優れ、かつ比較的厚みのある光情報記録層を有するため、高記録密度かつ大容量の３次元光記録が可能となる。２光子吸収を用いた多層光メモリにおいては、支持体層で分割された各光記録層に光記録できるため記録容量が増大する。ホログラフィックメモリにおいては、媒体が厚い程シフト量が小さくなって多重度が増加するため、記録容量が増加する。
【００１５】
また、本発明の製造方法によれば、光情報記録層として合計して比較的厚い光記録層を有する光記録媒体の作成が容易かつ、低コストで可能となる。また、光記録層の膜厚を均一にでき、さらに、層ごとにフィルムを熱圧着する従来の製造方法と比較して、層ごとのエッジのずれが少なく、優れた光記録特性を有するとともに、高記録密度かつ大容量の３次元光記録が可能な光記録媒体を製造することができる。
【発明を実施するための最良の形態】
【００１６】
図１は、本発明の実施形態に係る光記録媒体ＯＭの積層構造を示す模式断面図である。
図１に示す光記録媒体ＯＭは、基板１と、その基板１の上に積層された光情報記録層２とを有するものである。光情報記録層２は、第１光記録層２ａ、第１支持体層３ａ、第２光記録層２ｂ、第２支持体層３ｂ、第３光記録層２ｃ、第３支持体層３ｃの順で積層された構造を有する。
【００１７】
基板１は、特に限定されず、天然または合成の有機合成樹脂からなるフィルムまたはシートで構成される。例えば、ガラス等の無機物、ポリカーボネート、ポリエチレンテレフタレート、トリアセチルセルロース、アクリル樹脂，メタクリル樹脂、ポリスチレン樹脂、塩化ビニル樹脂、エポキシ樹脂、ポリエステル樹脂、アモルファスポリオレフィン等の有機合成樹脂等が挙げられる。これらの中で、本発明の光記録媒体を２光子吸収メモリおよびホログラフィックメモリのいずれに適用する場合にも、複屈折の低い素材が好ましく、具体的にはガラスやポリカーボネートが好ましい。
【００１８】
基板１は、光情報記録層２に接する表面１ａに、反射層を設けてもよく、反射層は、Ａｕ、Ａｇ、Ａｌ、Ｐｔ、Ｃｕ、Ｎｉ、Ｓｉ、Ｇｅ、Ｃｒ等の元素成分を単独もしくは他の元素を含んだ状態でスパッタしたものを用いて形成されることが好ましい。
【００１９】
また、基板１は、比較的厚みのあるものが好ましく、例えば、３００〜１５００μｍ程度の厚さであることが好ましい。
さらに、基板１の光情報記録層２と接する表面１ａに、トラッキング・サーボ、フォーカス・サーボ等のサーボ制御を行うための情報、また、情報記録領域のアドレスを識別する情報などを示す凸凹プリフォーマットパターンや、ピットからなるサーボ信号記録領域をあらかじめ形成しておいてもよい。これによって、ホログラムメモリにおいて、光情報記録層における参照光および情報光の干渉による干渉縞の形成が正確に行われ、光情報を正確に記録することが可能となる。また、再生においても、参照光による光情報の再生を正確に行うことが可能となる。
【００２０】
光情報記録層２は、図１に示すように、光記録材料からなる第１光記録層２ａ、第２光記録層２ｂ、および第３光記録層２ｃを有する。
各光記録層２ａ，２ｂ，２ｃは、レーザビーム（参照光、情報光）が照射されたときにレーザビームの強度に応じて屈折率、誘電率、反射率、吸収率等の光学的特性が変化する光記録材料によって形成される。
【００２１】
光記録材料としては、２光子吸収によって、光記録を行う媒体の場合には、２光子または多光子吸収を行うことでそれ自身が何らかの化学的、物理的変化を起こす化合物のみから成るか、２光子または多光子吸収化合物と、その２光子または多光子吸収により何らかの化学的、物理的変化が誘起される第二の化合物とから成るか、２光子または多光子吸収化合物と、該化合物の２光子または多光子吸収に誘起されて化学的、物理的変化を起こす第二の化合物の他に、さらにこれらの記録の仕組みを調整する役割の、第三の化合物を含むものを用いることができる。この光記録材料としては、例えば、特開２００２−１７２８６４号公報等に記載されているものが挙げられる。
【００２２】
また、ホログラムによって、光記録を行なう媒体の場合には、記録材料内に形成される干渉縞の明暗に沿って素材の物性が変化するもの、例えば、屈折率差や透過率差などが生じるものを用いることができる。
【００２３】
ホログラム用の光記録材料の具体例として、ハロゲン化銀や重クロム酸ゼラチン、フォトリフラクティブ材料、フォトクロミック材料、フォトポリマ−材料などが挙げられる。これらの中でも、フォトポリマ−材料は、高回折効率が得られること、低ノイズであること、記録後に完全に定着をすれば保存安定性が良好であることから研究の主流となっている。このフォトポリマー材料は、通常、バインダ、モノマー、増感色素、重合開始剤などを含有する。バインダとモノマーは屈折率の異なるものを使用することが望ましい。光情報の記録時において、光記録媒体内に干渉縞が形成されると、干渉縞明部においては、増感色素が励起されて電子を放出する。放出された電子は、重合開始剤に移動してラジカルを発生させ、このラジカルがモノマーに移動して重合が開始される。モノマーによっては、酸発生剤で重合を起こすものもある。その結果、干渉縞明部ではモノマーリッチに、干渉縞暗部ではバインダリッチな構成になり、屈折率差が干渉縞として光記録媒体内に記録される。光情報の記録に使用されなかったモノマーは、記録後にレーザや白色光源を用いて、全面露光され、定着される。また、素材によっては、熱処理によって定着される場合もある。
【００２４】
また、上記物質以外でも、干渉縞の明暗に沿って素材の物性が変化し、屈折率差や透過率差などが生じる物質であれば、ホログラム記録材料として用いることができる。例えば、色素の発色や消色に伴う屈折率変化を生じるものを用いることができる。また、これらの組み合わせ、例えば、光の照射によって発色または消色する色素とフォトポリマ−を含む組成物、フォトリフラクティブ材料とフォトポリマ−を含む組成物なども、ホログラム記録材料として用いることができる。
【００２５】
この光記録材料は、結合剤、光重合開始剤、増感剤、光学的増白剤、紫外線吸収剤、熱安定剤等のこの種の光記録媒体の光情報記録層の形成に常用されるものを、必要に応じて含んでいてもよい。
【００２６】
また、光情報記録層２における光記録層２ａ，２ｂ，２ｃの合計の厚さは、１５０μｍ以上、好ましくは５００μｍ以上である。１５０μｍ未満であると、ホログラムメモリ、２光子吸収メモリ等の高記録密度および大記録容量の３次元光記録を行うことが困難となる。
また、光情報記録層２を構成する第１光記録層２ａ、第２光記録層２ｂおよび第３光記録層２ｃの厚さは、特に限定されず、同一でも異なってもよい。特に、大記録容量（５００ＧＢ以上）の媒体である場合は、光記録層の合計厚さ（２ａ＋２ｂ＋２ｃ）が５００μｍ以上であることが好ましい。
【００２７】
第１支持体層３ａ、第２支持体層３ｂおよび第３支持体層３ｃは、それぞれ第１光記録層２ａ、第２光記録層２ｂおよび第３光記録層２ｃの上部に積層され、後記のとおり、光情報記録層２の形成に際しては、第１光記録層２ａ、第２光記録層２ｂおよび第３光記録層２ｃの支持体の役割を有するとともに、支持体層３の外側から入射する光を透過させて光情報記録層２に導く導光路としての役割を有し、さらに、外側の第３支持体層３ｃは、保護層の役割を有するものである。この第１支持体層３ａ、第２支持体層３ｂおよび第３支持体層３ｃは、複屈折の低いポリカーボネートやトリアセチルセルロース、ポリメタクリレートなどで形成されることが好ましい。
【００２８】
この第１支持体層３ａ、第２支持体層３ｂおよび第３支持体層３ｃは、それぞれ厚さが１０〜２００μｍ、好ましくは３０〜１００μｍである。各支持体層の厚さが１０μｍ未満であると、支持体層が薄いため光記録層の厚みを均一に制御して塗布することが難しくなり、２００μｍを超えると、得られる光記録媒体を所定の形状に成形する工程において媒体の切断、打ち抜き等を行なう際に歪みが生じるおそれがある。
【００２９】
本発明の光記録媒体ＯＭにおいて、基板１と光情報記録層２とは、熱圧着による貼り合わせ、両層の間に介設した接着剤層を介して貼り合せ、あるいは光情報記録層２のうち、基板と接する光記録層２ａが接着成分を含有し、この接着成分によって基板１と貼り合わせる、のいずれの態様によってもよい。接着剤層または接着成分としては、例えば、酢酸ビニル、アクリル酸エステル、塩化ビニル、アクリル酸、ポリアミド、ポリエステル、ポリウレタン等を主剤とする熱可塑性接着剤、あるいはフェノール系、尿素系の熱硬化型接着剤、エポキシ系、イソシアネート系の硬化剤硬化型接着剤などを用いることができる。
【００３０】
なお、前記の実施形態においては、３層の光記録層２ａ，２ｂ，２ｃを備える光情報記録層２を有する光記録媒体ＯＭについて説明したが、本発明の光記録媒体において、光情報記録層は、図１に示す３層の光記録層２ａ，２ｂ，２ｃで構成されるものに限定されず、２層以上の複数の光記録層から構成されるものであれば、光記録媒体への光情報の記録方式に応じて、適宜、層数が決定される。
【００３１】
本発明の光記録媒体の製造は、基板の上に、複数層の光記録層と、支持体層とを交互に積層して構成される光情報記録層を有する光記録媒体を製造できる方法であれば、特に制限されず、いずれの方法にしたがって行ってもよい。この方法として、透明支持体の片面に、光記録材料を塗布して光記録層を形成して光記録体を得る工程と、前記透明支持体と前記光情報記録層とが交互に配設されるように、複数の前記光記録体を積層して光記録層の合計の厚さが１５０μｍ以上である光情報記録体を形成する工程と、前記光情報記録体を所定の形状に成形する工程と、成形された光情報記録体を、光記録層が基板と接するように基板に貼り合せる工程とを含む方法が、比較的厚い光情報記録層を有する光記録媒体の作成が容易かつ、低コストで可能となり、また、光記録層の膜厚を均一にできる点で、有利である。
【００３２】
この方法について、図１に示す３層の第１光記録層２ａ、第２光記録層２ｂおよび第３光記録層２ｃと、第１支持体層３ａ、第２支持体層３ｂおよび第３支持体層３ｃとからなる光情報記録層２を有する光記録媒体ＯＭを製造する方法を例にとり、図２（ａ）〜（ｃ）を参照して説明する。
【００３３】
まず、図２（ａ）に示すように、厚さが１０〜２００μｍの透明支持体４の上に、光記録材料を含む塗布液を所定の厚さに塗布した後、塗膜中の光記録に関与しない溶媒成分の含有量が１０質量％以下になるまで乾燥して光記録層５を形成する。このようにして、透明支持体４の上に光記録層５を積層した光記録体６を３つ製造する。
【００３４】
光記録材料を含む塗布液は、前記の光硬化性または熱硬化性の樹脂の構成単量体、ならびに必要に応じて配合される、結合剤、光重合開始剤、増感剤、光学的増白剤、紫外線吸収剤、熱安定剤等の各成分を混合し、溶剤を加えて撹拌することによって調製することができる。この塗布液の調製は、光記録材料の硬化を防止するため、赤色灯等の暗室照明下で行うことが好ましい。
【００３５】
また、塗布液の粘度は、用いる塗布方法によって適宜調整されるが、通常、０．１〜５０Ｐｓ程度である。特に、ドクターナイフ等のコーターナイフを用いて塗布する場合には、１〜３０Ｐｓ程度の粘度であることが好ましい。
【００３６】
透明支持体４への塗布液の塗布方法は、ディップコート法、コータ、ロッド、コイルバー、ギーサー、ブレード器等を用いて行うことができる。特に、均一かつ厚い光記録層を得るためには、コイルバーまたはロッドを用いて塗布する方法が好ましい。
【００３７】
次に、得られた３つの光記録体６を、下から透明支持体４、光記録層５の順になるように積層して、図２（ｂ）に示すように、上から第１光記録層５ａ、第１支持体４ａ、第２光記録層５ｂ、第２支持体４ｂ、第３光記録層５ｃ、第３支持体４ｃの順に積層された光情報記録体７を製造する。
【００３８】
さらに、図２（ｃ）に示すように、光情報記録体７を、打ち抜き、切断等の方法によって所定の形状に成形する。光情報記録体７は、光記録媒体、ＩＤカード等のセキュリティ媒体などの用途にしたがって、ディスク状、カード状などの所定の形状に成形される。
【００３９】
最後に、成形された光情報記録体７を、第１支持体４ａと基板１の間に第１光記録層５ａが介設されるように、基板１に貼り合せる。
光情報記録体７と基板１を貼り付ける方法は、両者を熱圧着する、光情報記録体７の第１光記録層５ａの下に接着層を設けて基板１と貼り合わせをする、あるいは光情報記録体７のうち基板１と接する第１光記録層５ａに接着成分を予め添加しておき、この接着成分によって接着してもよい。
【００４０】
この図２（ａ）〜（ｃ）に工程を具体的に示す方法によって、比較的厚い光情報記録層を有する光記録媒体の作成が容易かつ、低コストで可能となり、また、光情報記録層の膜厚を均一にでき、さらに、層ごとにフィルムを熱圧着することができる点で、有利である。
【００４１】
なお、前記の図２（ａ）〜（ｃ）で順を追って説明した方法は、図１に示す３層の光記録層５ａ，５ｂ，５ｃを有する光記録媒体ＯＭを製造する方法を示すものであり、４層以上の光記録層からなる光情報記録層を有する光記録媒体を製造する場合は、前記の図２（ｂ）に示す工程を繰返し行うことによって、所要の層数または厚さを有する光情報記録層２を形成することができる。
また、光記録媒体は、前記の光情報記録層、および支持体層、また、接着層以外に、必要に応じて、他の層を含んでいてもよい。例えば、反射層、誘電体層、サーボ情報記録層等を含んでいてもよい。
【実施例】
【００４２】
次に、本発明の実施例および比較例について説明するが、本発明はこれらの実施例に限定されるものではない。
【００４３】
（実施例１）
＜塗布液Ａの調整＞
表１に示すバインダ、モノマー、重合禁止剤（モノマー中に含有されている）、増感色素および重合開始剤を、赤色灯下で秤量して褐色ナス型フラスコに入れるとともに、さらに溶剤としてジクロロメタンを入れ、スターラを用いて３時間攪拌し、下記表１に示す処方の光記録材料を含む塗布液Ａを得た。この塗布液Ａの粘度は、２１[Ｐｓ]であった。
【表１】
2005283618.tif 000003
【００４４】
注）
ＣＡＢ５３１−１：セルロースアセテートブチレート（イーストマンケミカル社製）
ＰＯＥＡ：アクリル酸２−フェノキシエチル(ＣａｓＮｏ.４８１４５−０４−６)
ＭＥＨＱ：４−メトキシフェノール(ＣａｓＮｏ.１５０−７６−５)
ＤＥＡＷ：シクロペンタノン−２,５−ビス[[４−(ジエチルアミノ)フェニル]メチレン]（CasNo.38394-53-5）
ＭＢＯ：２−メルカプトベンズオキサゾール(ＣａｓＮｏ.２３８２−９６−９)
ｏ−Ｃｌ−ＨＡＢＩ：２，２−ビス[ｏ−クロロフェニル]−４，４，５，５−テトラフェニル−１，１−ビイミダゾール(ＣａｓＮｏ.１７０７−６８−２)
【００４５】
透明支持体（ポリカーボネート、厚さ８０μｍ）の上に、３００μｍのクリアランス（ギャップ長）のコータを用いて塗布液Ａを塗布した。次に、４０℃で３０分乾燥して、厚さ４９μｍの光記録層を有する積層体を得た。この積層体を光記録層と透明支持体とが交互に積層されるように３枚積層して、直径１２ｃｍの円盤状に打ち抜き、光情報記録体を得た。次に、この光情報記録体を、直径１２ｃｍのガラス板（厚さ：１ｍｍ）に貼り合わせて光記録媒体を製造した。このとき、モノマーが液体であるため、積層体は粘着層を用いることなく、ガラス基板に貼り付けが可能であった。
【００４６】
（実施例２）
＜塗布液Ｂの調整＞
バインダ、酸で消色する色素、酸発生剤、および増感色素を赤色灯下で秤量して褐色ナス型フラスコに入れるとともに、さらに溶剤を入れ、スターラを用いて３時間攪拌し、下記表２に示す処方の光記録材料を含む塗布液Ｂを得た。
【表２】
2005283618.tif 000004
【００４７】
ＰＭＭＡ：ポリメチルメタクリレート（Aldrich社製、Ｍｗ：９９６０００）
色素Ａ：下記式（ａ）で表わされる第４級アンモニウム塩
酸発生剤Ａ：ジフェニルヨードニウムヘキサフルオロりん酸
(ＣａｓＮｏ.５８１０９−４０−３)
色素Ｂ：下記式（ｂ）で表わされるＲｕ錯体化合物
【化１】
2005283618.tif 000005
【００４８】
透明支持体（ポリカーボネート、厚さ３０μｍ）の上に、３００μｍのクリアランス（ギャップ長）のコータを用いて塗布液Ｂを塗布した。次に、４０℃で３０分乾燥して、厚さ４９μｍの光記録層を有する積層体を得た。この積層体を光記録層と透明支持体とが交互に積層されるように３枚積層して、直径１２ｃｍの円盤状に打ち抜き、光情報記録体を得た。次に、この光情報記録体を、直径１２ｃｍのガラス板（厚さ：１ｍｍ）に貼り合わせて光記録媒体を製造した。
【００４９】
この塗布液Ｂによって形成された光記録層においては、干渉縞明部において、レーザにより増感色素Ａが励起され、励起された色素から電子が放出される。放出された電子は酸発生剤に移動して、酸発生剤より酸が発生する。この酸により、増感色素とは異なる色素Ｂ（酸により消色する色素）が消色し、屈折率が変化する。このように、干渉縞明部の色素を消色することにより、屈折率変調を起こし、ホログラムが記録される。
【００５０】
（比較例１）
厚さ５μｍのポリエチレンテレフタレート製透明支持体を用い、各光記録層の厚さを４８μｍとした以外は、実施例１と同様にして、光記録層の合計の厚さが１４４μｍの光記録媒体を製造した。しかし、支持体が薄すぎるため、貼り合わせの段階でスジが多発し、また、得られた光記録媒体から回折光は観測できなかった。
【００５１】
（比較例２）
透明支持体（ポリカーボネート、厚さ８０μｍ）に、１ｍｍのクリアランスのブレードで塗布液Ａを１回で塗布して、厚さ１４６μｍの光記録層を有する積層体を得た。このとき、乾燥時に気泡が発生した。この積層体を直径１２ｃｍの円盤状に打ち抜き、直径１２ｃｍのガラス板（厚さ：１ｍｍ）に貼り合わせて光記録媒体を製造した。この光記録媒体からは、回折光は、観測できなかった。
【００５２】
＜評価＞
実施例１〜２、および比較例１〜２で得られた光記録媒体の回折効率、厚み、および気泡の数は、下記の方法に従って測定した。結果を表３に示す。
【００５３】
回折効率の測定
図３に示すとおり、ＹＡＧレーザ源３１から、対物レンズ３２、レンズ３３、ビームスプリッタ３４およびミラー３５を介して、サンプル３６の表面Ａに照射される波長５３２ｎｍのＹＡＧレーザ光Ｌ１を用いて、サンプル３６の表面に、入射角度１５度でスポット径８ｍｍφ、記録エネルギ２０００[ｍＪ／ｃｍ2]で飽和露光を行った。このとき、Ｈｅ−Ｎｅレーザ源３８からミラー３９およびミラー４０を介して、波長６３３ｎｍのＨｅ−Ｎｅレーザ光Ｌ２を、サンプル３６の裏面Ｂに入射角度１８度で照射して、露光量に対する回折効率の変化を観測した。このとき、回折効率は、サンプル３６の表面Ａの側に設けられたパワーメータ４１によって測定されるＨｅ−Ｎｅレーザの回折光の光量と、サンプル３６の裏面に入射するＨｅ−Ｎｅレーザの入射光量（Ｈｅ−Ｎｅレーザ源３８からの出射光量）とから下記の式によって求めた。
回折効率（％）＝回折光の光量／入射光量×１００
【００５４】
厚み
ＳＯＮＹ社製ＤＩＧＩＴＡＬ  ＭＩＣＲＯＭＥＴＥＲを用いて、光情報記録層の合計の厚みを測定した。
【００５５】
気泡の数
光記録媒体を支持体の側から目視で観察し、１０ｃｍ2当りの気泡の数を測定した。
【００５６】
貼り合わせの状態
目視で観察を行ない、下記の基準で評価した。
○  貼り合わせ後の表面が平滑である。
×  貼り合わせ時にスジやシワが発生し、表面が平滑でない。
【００５７】
【表３】
2005283618.tif 000006
【図面の簡単な説明】
【００５８】
【図１】本発明の実施形態に係る光記録媒体の構造を示す模式断面図である。
【図２】（ａ）〜（ｃ）は、本発明の光記録媒体の製造方法について順を追って説明する図である。
【図３】回折効率の測定方法を説明する模式図である。
【符号の説明】
【００５９】
１      基板
１ａ    表面
２      光情報記録層
２ａ    第１光記録層
２ｂ    第２光記録層
２ｃ    第３光記録層
３      支持体層
３ａ    第１支持体層
３ｂ    第２支持体層
３ｃ    第３支持体層
４      透明支持体
５      光記録層
６      光記録体
７      光情報記録体
ＯＭ    光記録媒体
【図１】
2005283618.tif 000007
【図２】
2005283618.tif 000008
【図３】
2005283618.tif 000009